(57)【特許請求の範囲】
【請求項１】
カルボキシル基を有する酸性基含有重合体が、分子内に下記式「Ｉ」で示す構造を有するアミノ酸誘導体とイオン結合していること、及び酸性基含有重合体が繊維状であることを特徴とするアミノ酸誘導体徐放性重合体。
【化１】
0004796845.tif 000010
【請求項２】
人工汗液に浸漬したときのアミノ酸誘導体の溶出率（α）と純水に浸漬したときのアミノ酸誘導体の溶出率（β）との関係において、α／βが５倍以上でかつαが１０％以上であることを特徴とする請求項１に記載のアミノ酸誘導体徐放性重合体。
【請求項３】
アミノ酸誘導体放出後、アミノ酸誘導体溶液を含浸させることによって再生可能であることを特徴とする請求項１または２に記載のアミノ酸誘導体徐放性重合体。
【請求項４】
アミノ酸誘導体が塩基性アミノ酸であることを特徴とする請求項１〜３のいずれかに記載のアミノ酸誘導体徐放性重合体。
【請求項５】
アミノ酸誘導体がアルギニン、リジン、ヒスチジンからなる群より選ばれる少なくとも１種類であることを特徴とする請求項１〜４のいずれかに記載のアミノ酸誘導体徐放性重合体。
【請求項６】
酸性基含有重合体が２０℃×６５％ＲＨ条件で２０重量％以上の飽和吸湿率を有するものであることを特徴とする請求項１〜５のいずれかに記載のアミノ酸誘導体徐放性重合体。
【請求項７】
酸性基含有重合体がアクリル酸系重合体であることを特徴とする請求項１〜６のいずれかに記載のアミノ酸誘導体徐放性重合体。
【請求項８】
酸性基含有重合体が架橋構造を有していることを特徴とする請求項１〜７のいずれかに記載のアミノ酸誘導体徐放性重合体。
【請求項９】
架橋構造がニトリル基とヒドラジン系化合物の反応によって形成されたものであることを特徴とする請求項８に記載のアミノ酸誘導体徐放性重合体。
【請求項１０】
酸性基含有重合体にアミノ酸誘導体溶液を付与した後、４０〜１００℃で乾燥することを特徴とする請求項１〜９のいずれかに記載のアミノ酸誘導体徐放性重合体の製造方法。
【請求項１１】
請求項１〜９のいずれかに記載のアミノ酸誘導体徐放性重合体を含有する繊維構造物。
【請求項１２】
カルボキシル基を有する酸性基含有重合体が、分子内に下記式「Ｉ」で示す構造を有するアミノ酸誘導体とイオン結合していること、及び酸性基含有重合体が粒子状であることを特徴とするアミノ酸誘導体徐放性重合体を含有する繊維構造物。
【化１】
0004796845.tif 000011
【請求項１３】
繊維構造物が、肌着、腹巻き、サポーター、マスク、手袋、靴下、ストッキング、パジャマ、バスローブ、タオル、マット、寝具の中から選択されたものであることを特徴とする請求項１１または１２に記載の繊維構造物。
【請求項１４】
酸性基含有重合体を含有してなる原料繊維構造物にアミノ酸誘導体溶液を付与した後、４０〜１００℃で乾燥させることを特徴とする請求項１１〜１３のいずれかに記載の繊維構造物の製造方法。
【請求項１５】
使用することによりアミノ酸誘導体結合量の低下した請求項１〜９のいずれかに記載のアミノ酸誘導体徐放性重合体あるいは請求項１１〜１３のいずれかに記載の繊維構造物に、アミノ酸誘導体溶液を付与した後、乾燥することを特徴とするアミノ酸誘導体徐放性重合体の再生処理方法。
【請求項１６】
カルボキシル基を有する酸性基含有重合体が、分子内に下記式「Ｉ」で示す構造を有するアミノ酸誘導体とイオン結合していること、及び酸性基含有重合体が粒子状であることを特徴とするアミノ酸誘導体徐放性重合体を含有する化粧料。
【化１】
0004796845.tif 000012
【発明の詳細な説明】
【技術分野】
【０００１】  本発明は、スキンケア特性を有する重合体に関し、特に、皮膚にアミノ酸誘導体を供給することにより、角質層の水分保持機能を補い正常な皮膚を保つ効果（以下、スキンケア効果とも言う）を有する重合体に関する。また、本発明は、該重合体を含有する化粧料および繊維構造物並びにそれらの製造方法および再生処理方法に関する。
【背景技術】
【０００２】  アミノ酸や蛋白質などのアミノ酸誘導体は、本来人間の体に備わっている天然保湿因子であり、スキンケア特性を有するものとして知られており、近年、この特性に注目してアミノ酸や蛋白質を付与した肌に優しい繊維製品の開発が進められている。【０００３】  例えば、特許文献１には、繊維製品に蛋白質であるセリシンを付与したスキンケア性製品が開示されている。該製品はセリシン水溶液に繊維製品を浸漬して乾燥することによって得られるが、セリシンを繊維製品に積極的に固着させる因子がないため、付与されるセリシンの量は少なく、また、付与されたセリシンも脱落しやすいので、スキンケア効果は小さく、満足いくものではないものとなってしまう。【０００４】  一方、特許文献２には、アミノ酸であるアルギニンをバインダーを介して付与した繊維製品が開示されている。該文献の実施例１では、洗濯１０回後のアルギニンの保持率が９０％を越えることが示されており、バインダーを使用することにより、優れた洗濯耐久性が得られることが示されている。しかし、このことは、裏を返せば、付与されたアルギニンがなかなか放出されないということである。すなわち、バインダーを使用した場合には、皮膚へのアミノ酸誘導体の移行が必然的に乏しくなり、スキンケア効果も小さなものとならざるを得ない。
この不利を解消するために、より多くのアミノ酸誘導体を付与することが考えられる。しかし、そのためには、それに見合ったより多くのバインダーを使用せざるを得ず、バインダーの使用量が多くなるほど、風合いは硬くなってしまう。皮膚に接触するような用途に使用される場合には、風合いの低下は大きな問題となる。加えて、実際には放出されずにスキンケア効果に関与することのないアミノ酸誘導体を多量に付与しなければならず、経済的にも望ましくない。【０００５】  また、特許文献３には、繊維構造物にアミノ酸水溶液を含浸した後、プラズマ処理でアミノ酸を架橋重合させることで固着させる方法が開示されている。該方法においてはバインダーを使用しないが、架橋重合によってアミノ酸が水不溶性の高分子となり、繊維表面に強く固着されるため、該方法で製造された繊維構造物を皮膚に接触させたとしても、上記と同様に皮膚へのアミノ酸の移行はほとんどなく、スキンケア効果はあまり期待できなかった。
【特許文献１】特開平８−６０５４７号公報
【特許文献２】特開２００２−１３０７１号公報
【特許文献３】特開平５−２９５６５７号公報
【発明の開示】
【発明が解決しようとする課題】
【０００６】  上述したように、従来の技術においては、アミノ酸誘導体付与量が少なく容易に脱落してしまう、あるいは、逆に、アミノ酸誘導体を固着できてもほとんど放出できない、さらには、風合いが低下するなどの問題があった。本発明は、かかる従来技術の現状に基づきなされたものであり、皮膚に対して、人体から発生する汗などの電解質塩類含有水分を通じて、徐々にアミノ酸誘導体を供給することによって、角質層の水分保持機能を補い正常な皮膚を保つ効果を発現する重合体、並びに該重合体を含有する化粧料および繊維構造物を提供することを目的とする。さらに、本発明は、前記重合体、化粧料および繊維構造物の製造方法並びに再生処理方法を提供することを目的とする。
【課題を解決するための手段】
【０００７】  本発明者らは、上述の目的を達成するために鋭意検討を進めた結果、アミノ酸誘導体を重合体上に保持させる手段としてイオン結合を採用することにより、該重合体が電解質塩類含有水分と接触したときにアミノ酸誘導体が徐々に放出されて、優れたスキンケア効果を発現すること、さらには、アミノ酸誘導体を放出した後の重合体をアミノ酸誘導体溶液で再処理することにより、再びアミノ酸誘導体をイオン結合させ、スキンケア特性を再生させることが可能であることを見出し、本発明に到達した。【０００８】
即ち、本発明は以下の手段により達成される。
（１）カルボキシル基を有する酸性基含有重合体が、分子内に下記式「Ｉ」で示す構造を有するアミノ酸誘導体とイオン結合していること、及び酸性基含有重合体が繊維状であることを特徴とするアミノ酸誘導体徐放性重合体。
【化１】
0004796845.tif 000002
（２）人工汗液に浸漬したときのアミノ酸誘導体の溶出率（α）と純水に浸漬したときのアミノ酸誘導体の溶出率（β）との関係において、α／βが５倍以上でかつαが１０％以上であることを特徴とする（１）に記載のアミノ酸誘導体徐放性重合体。
（３）アミノ酸誘導体放出後、アミノ酸誘導体溶液を含浸させることによって再生可能であることを特徴とする（１）または（２）に記載のアミノ酸誘導体徐放性重合体。
（４）アミノ酸誘導体が塩基性アミノ酸であることを特徴とする（１）〜（３）のいずれかに記載のアミノ酸誘導体徐放性重合体。
（５）アミノ酸誘導体がアルギニン、リジン、ヒスチジンからなる群より選ばれる少なくとも１種類であることを特徴とする（１）〜（４）のいずれかに記載のアミノ酸誘導体徐放性重合体。
（６）酸性基含有重合体が２０℃×６５％ＲＨ条件で２０重量％以上の飽和吸湿率を有するものであることを特徴とする（１）〜（５）のいずれかに記載のアミノ酸誘導体徐放性重合体。
（７）酸性基含有重合体がアクリル酸系重合体であることを特徴とする（１）〜（６）のいずれかに記載のアミノ酸誘導体徐放性重合体。
（８）酸性基含有重合体が架橋構造を有していることを特徴とする（１）〜（７）のいずれかに記載のアミノ酸誘導体徐放性重合体。
（９）架橋構造がニトリル基とヒドラジン系化合物の反応によって形成されたものであることを特徴とする（８）に記載のアミノ酸誘導体徐放性重合体。
【０００９】
（１０）酸性基含有重合体にアミノ酸誘導体溶液を付与した後、４０〜１００℃で乾燥することを特徴とする（１）〜（９）のいずれかに記載のアミノ酸誘導体徐放性重合体の製造方法。
（１１）（１）〜（９）のいずれかに記載のアミノ酸誘導体徐放性重合体を含有する繊維構造物。
（１２）カルボキシル基を有する酸性基含有重合体が、分子内に下記式「Ｉ」で示す構造を有するアミノ酸誘導体とイオン結合していること、及び酸性基含有重合体が粒子状であることを特徴とするアミノ酸誘導体徐放性重合体を含有する繊維構造物。
【化１】
0004796845.tif 000003
（１３）繊維構造物が、肌着、腹巻き、サポーター、マスク、手袋、靴下、ストッキング、パジャマ、バスローブ、タオル、マット、寝具の中から選択されたものであることを特徴とする（１１）または（１２）に記載の繊維構造物。
【００１０】
（１４）酸性基含有重合体を含有してなる原料繊維構造物にアミノ酸誘導体溶液を付与した後、４０〜１００℃で乾燥させることを特徴とする（１１）〜（１３）のいずれかに記載の繊維構造物の製造方法。
（１５）使用することによりアミノ酸誘導体結合量の低下した（１）〜（９）のいずれかに記載のアミノ酸誘導体徐放性重合体あるいは（１１）〜（１３）のいずれかに記載の繊維構造物に、アミノ酸誘導体溶液を付与した後、乾燥することを特徴とするアミノ酸誘導体徐放性重合体の再生処理方法。
（１６）カルボキシル基を有する酸性基含有重合体が、分子内に下記式「Ｉ」で示す構造を有するアミノ酸誘導体とイオン結合していること、及び酸性基含有重合体が粒子状であることを特徴とするアミノ酸誘導体徐放性重合体を含有する化粧料。
【化１】
0004796845.tif 000004
【発明の効果】
【００１１】  本発明のアミノ酸誘導体徐放性重合体は、アミノ酸誘導体を重合体上に保持させる手段としてイオン結合を採用することにより、風合いを低下させることなくアミノ酸誘導体を保持でき、なおかつ、アミノ酸誘導体を徐々に放出するという性質を発現させることを実現したものである。かかる性質を有する本発明のアミノ酸誘導体徐放性重合体は、スキンケア特性に優れたものであり、化粧品や肌着などの皮膚に接する製品やその材料などの幅広い用途に利用することができるものである。【００１２】  また、本発明のアミノ酸誘導体徐放性重合体は、一旦アミノ酸誘導体を放出した後でもアミノ酸誘導体溶液で再処理することにより、容易に機能再生することが可能であるため、肌着やＴシャツなどの繰り返し洗濯して使用するものに対して特に好適に利用できる。
【図面の簡単な説明】
【００１３】
【図１】図１は実施例９の編地および未加工布のそれぞれについて、皮膚水分回復率の平均値を示すグラフである。
【発明を実施するための最良の形態】
【００１４】  以下に本発明を詳細に説明する。本発明のアミノ酸誘導体徐放性重合体は、酸性基含有重合体とアミノ酸誘導体からなるものであるが、この両者はイオン結合によって結び付けられている。本発明のアミノ酸誘導体徐放性重合体のアミノ酸誘導体を徐放する特徴や再生可能である特徴は、このイオン結合の可逆的な性質に由来する特徴である。【００１５】  すなわち、酸性基含有重合体にイオン結合したアミノ酸誘導体は、水分、特に汗などの電解質塩を含有する水に接したときには結合が解離して皮膚に移行しスキンケア効果を発現する。一方、アミノ酸誘導体結合量の低下したアミノ酸誘導体徐放性重合体はアミノ酸誘導体溶液を付与することにより、アミノ酸誘導体と再びイオン結合を形成し、元の状態に再生させることができる。【００１６】  また、イオン結合を形成するということは、酸性基含有重合体とアミノ酸誘導体との間に強い相互作用が働くということであり、アミノ酸誘導体を付与する際には、アミノ酸誘導体が酸性基含有重合体へ強く引き寄せられることになるので、効率的に多量のアミノ酸誘導体を保持させることが可能であり、よりスキンケア効果の高いものにすることが可能となる。【００１７】  これに対して、重合体にアミノ酸誘導体を共有結合させたり、バインダーで固定したりしたような場合では、アミノ酸誘導体を皮膚に移行させることは容易ではない。また、再生させることもほぼ不可能である。この点、重合体に単に物理的に付着させたりしたような場合には、アミノ酸誘導体の皮膚への移行や再生の可能性がないわけではないが、もともと単に付着させただけであって、重合体とアミノ酸誘導体との間の相互作用が僅かしかないので、付着できるアミノ酸誘導体の量も僅かであり、スキンケア効果はほとんど期待できない。【００１８】  上述してきたように本発明のアミノ酸誘導体徐放性重合体は、アミノ酸誘導体を皮膚へ移行させるという特性を有している。この特性を直接的に評価することは難しいが、間接的には人工汗液に浸漬したときのアミノ酸誘導体の溶出率（α）及び純水に浸漬したときのアミノ酸誘導体の溶出率（β）が一つの目安となる。本発明者らが検討した結果、該溶出率（α）が後述する測定条件で測定した場合に、１０重量％以上、好ましくは３０重量％以上、より好ましく５０％重量以上であって、人工汗液に浸漬したときのアミノ酸誘導体の溶出率（α）と純水に浸漬したときのアミノ酸誘導体の溶出率（β）との関係においてα／βの値が５以上の値であること、好ましく７以上の値であれば、顕著なスキンケア効果が得られることがわかった。【００１９】  人工汗液に浸漬したときのアミノ酸誘導体の溶出率（α）は、以下に規定する方法で測定した場合の値を用いて、α（％）＝人工汗液に浸漬したときのアミノ酸誘導体の溶出量÷初期アミノ酸誘導体結合量×１００の計算式により計算される値である。【００２０】  アミノ酸誘導体徐放性重合体に結合している初期アミノ酸誘導体結合量（ｍｇ／ｇ）については、アミノ酸誘導体徐放性重合体０．５ｇを０．５Ｎ塩酸水溶液２５ｍＬに４０℃、３０分間浸漬して抽出されるアミノ酸誘導体量、及び乾燥減量法（五酸化二リン上で４０℃、１２時間減圧乾燥）より求めたサンプル水分値から計算によってアミノ酸誘導体徐放性重合体１ｇあたりの初期アミノ酸誘導体結合量を決定する。【００２１】
人工汗液に浸漬したときのアミノ酸誘導体の溶出量（ｍｇ／ｇ）については、アミノ酸誘導体徐放性重合体０．５ｇを人工汗液２５ｍＬ中に２５℃、０．５時間浸漬して溶出されるアミノ酸誘導体量、及び乾燥減量法（五酸化二リン上で４０℃、１２時間減圧乾燥）より求めたサンプル水分値から計算によってアミノ酸誘導体徐放性重合体１ｇから溶出するアミノ酸誘導体の溶出量を決定する。なお、人工汗液についてはＪＩＳ−Ｌ−０８４８を参照して以下のような酸性汗液を作成し使用する。ＪＩＳ−Ｌ−０８４８には、人工汗液として、酸性汗液、アルカリ汗液が記載されているが、本発明の人工汗液においては酸性汗液をその代表として取り扱うこととする。酸性汗液としてはＮａＣｌ  ５ｇ／Ｌ、リン酸二水素ナトリウム１２水和物  ２．２６ｇを水に溶解させ、０．５Ｍ  ＮａＯＨ水溶液でｐＨ５．５に調整して１Ｌに容量調整したものを使用する。
【００２２】  純水に浸漬したときのアミノ酸誘導体の溶出率（β）は、上述した初期アミノ酸誘導体結合量と以下に規定する方法で測定した数値を用いて、β（％）＝純水に浸漬したときのアミノ酸誘導体の溶出量÷初期アミノ酸誘導体結合量×１００の計算式により計算される値である。【００２３】  純水に浸漬したときのアミノ酸誘導体の溶出量（ｍｇ／ｇ）については、アミノ酸誘導体徐放性重合体０．５ｇを純水２５ｍＬに２５℃、３０分浸漬して溶出されるアミノ酸誘導体量、及び乾燥減量法（五酸化二リン上で４０℃、１２時間減圧乾燥）より求めたサンプル水分値から計算によってアミノ酸誘導体徐放性重合体１ｇから純水中に溶出するアミノ酸誘導体の溶出量を決定する。なお、純水は、日本ミリポア社製、純水製造装置を用いて製造した、電気抵抗率が１ＭΩ・ｃｍ以上、ＴＯＣが１０ｐｐｍ以下で、ｐＨ７．０±０．５のものを使用する。【００２４】  上述してきた各浸漬液中に溶出したアミノ酸誘導体は、それぞれの化合物に適した分析方法を用いて定量分析を行う。アミノ酸誘導体が塩基性アミノ酸の場合には、アミノ酸アナライザーをすると信頼性が高く、簡便である。【００２５】  ここで、念のため付言しておけば、上記測定方法における１０重量％以上という溶出率はあくまで大量の人工汗液にアミノ酸誘導体徐放性重合体を浸漬した場合の望ましい溶出率であって、実際の使用にあたって溶出する量ではない。すなわち、実際に皮膚に対して本発明のアミノ酸誘導体徐放性重合体を使用する際には、大量の汗中に浸漬されるようなことはなく、はるかに少ない量の汗に接触するのであって、アミノ酸誘導体も大量に放出されることはなく、少量ずつ徐々に皮膚に移行していくことになるのである。なお、現実的には、僅かな量の汗に接触したときのアミノ酸誘導体の溶出量を安定的に測定することは容易ではないので、本発明では上記のような方法で評価することにした。【００２６】  次に本発明にかかるアミノ酸誘導体について説明する。本発明においてアミノ酸誘導体とは、アミノ酸やアミノ酸分子中の官能基の一部が修飾されたもののみならず、ポリペプチドや蛋白質、さらには蛋白質加水分解物などのアミノ酸を構造単位とする化合物をも包含する用語として使用する。【００２７】  アミノ酸誘導体としては、酸性基含有重合体とイオン結合するものならば天然物由来であっても、化学合成されたものであっても、本質的には使用できるが、人体への安全性、経済性の面から、天然物由来のものが好ましく、例えば、絹蛋白質であるフィブロイン、セリシン、乳蛋白質であるカゼイン、皮膚や骨の組織蛋白質であるコラーゲン、その熱変性物であるゼラチン、あるいは、アミノ酸であるグリシン、アラニン、バリン、ロイシン、イソロイシン、メチオニン、プロリン、フェニルアラニン、トリプトファン、セリン、トレニオン、アスパラギン、グルタミン、チロシン、システイン、リジン、アルギニン、ヒスチジン、アスパラギン酸、グルタミン酸などを使用することができる。【００２８】  以上のようなアミノ酸誘導体の中でも上記式［Ｉ］で示される構造を有していることがより望ましい。該構造においては、「Ｒ」中の塩基性官能基と酸性基含有重合体の酸性基との間でより効���的にイオン結合を形成することができる。ここで、「Ｒ」中の塩基性官能基としては、アミノ基、グアニジル基、ヒスチジル基などがあげられる。また、塩基性官能基は遊離状態であってもよく、塩酸、硫酸、硝酸、リン酸等の無機酸塩、クエン酸塩、コハク酸塩、ｐ−トルエンスルホン酸塩、メタンスルホン酸塩などの有機酸塩の形であってもよい。このようなアミノ酸誘導体としては、例えば、カゼイン、ケラチン、コラーゲン等の蛋白質やリジン、アルギニン、ヒスチジン等の塩基性アミノ酸を挙げることができる。【００２９】  中でも塩基性アミノ酸は蛋白質などに比べて分子量が小さく、溶液とするのが容易であるため、本発明のアミノ酸誘導体徐放性重合体を製造しやすく、工業的にも好ましい。さらに、塩基性アミノ酸であるアルギニン、リジン、ヒスチジンは人体に存在し、天然保湿因子中に含まれるアミノ酸であり、スキンケア効果という面から見ても好適に使用できるものである。【００３０】  本発明においては、基本的には酸性基含有重合体の酸性基量が多いほど、より多くのアミノ酸誘導体を結合させることが可能であり、従来のバインダーによる付与などでは実現が難しい数十％という多量のアミノ酸誘導体を結合させることも容易である。このため、酸性基含有重合体にイオン結合されるアミノ酸誘導体の量としては、要求性能や用途などに応じて広い範囲から適宜選択できるが、通常、得られるアミノ酸誘導体徐放性重合体に対して１〜３０重量％となるようにすることが好ましく、より好ましくは２〜２５重量％、さらに好ましくは３〜１５重量％である。イオン結合されるアミノ酸誘導体の量が３０重量％を超えるとコスト高になるうえに効果の向上も見られなくなる。また、イオン結合されるアミノ酸誘導体が１重量％に満たない場合にはスキンケア効果を有しなくなることがあるため好ましくない。【００３１】  次に本発明にかかる酸性基含有重合体について説明する。本発明にかかる酸性基含有重合体としては、酸性基を含有していることが必要であるが、そのこと以外には特に制限はなく、ポリエステル系重合体、ポリアミド系重合体、ポリエーテル系重合体、ビニル系重合体あるいはセルロース系重合体などや複数種の重合体を複合させた重合体を使用することができる。【００３２】  本発明にかかる酸性基含有重合体は、２０℃×６５％ＲＨ条件で２０重量％以上の飽和吸湿率を有することが好ましい。この場合、酸性基含有重合体の有する吸湿性とアミノ酸誘導体の有する角質層の水分保持機能を補い正常な皮膚を保つ効果が相乗的に作用することにより、より優れたスキンケア効果を発揮することが可能となる。なお、２０℃×６５％ＲＨ条件での飽和吸湿率が２０重量％未満の場合には相乗効果はあまり期待できなくなる。【００３３】  また、本発明にかかる酸性基含有重合体の酸性基としては、アミノ酸誘導体とイオン結合を形成できるものであれば特に制限はなく、例えば、カルボキシル基、スルホン酸基、リン酸基などが挙げられる。なかでもカルボキシル基は、重合体中に大量に導入することが容易であり、アミノ酸誘導体を大量にイオン結合させることができるので、好ましい。なお、これらの酸性基は、金属塩やアンモニウム塩などの塩を形成させた状態��アミノ酸誘導体の付与処理を行うほうが、イオン交換が起こりやすくなり、酸性基−アミノ酸誘導体のイオン結合を形成しやすくなる。【００３４】  上記のような酸性基は、例えば、酸性基含有重合体がビニル系重合体の場合であれば、酸性基を含有するビニル単量体を共重合することで導入することができる。スルホン酸基を含有するビニル単量体としては、ビニルスルホン酸、（メタ）アリルスルホン酸、スチレンスルホン酸、４−スルホブチル（メタ）アクリレート、メタリルオキシベンゼンスルホン酸、アリルオキシベンゼンスルホン酸、２−アクリルアミド−２−メチルプロパンスルホン酸、２−スルホエチル（メタ）アクリレートやこれらの単量体の金属塩、また、カルボキシル基を含有するビニル単量体としては、アクリル酸、メタクリル酸、マレイン酸、イタコン酸、ビニルプロピオン酸やこれらの単量体の金属塩などを挙げることができる。【００３５】  また、グラフト重合可能な重合体に対しては、上記のような酸性基を含有するビニル単量体をグラフト重合することによって酸性基を導入することができる。【００３６】  さらに、ニトリル、アミド、エステルなどの加水分解によってカルボキシル基に変性可能な官能基を有する重合体に対しては、加水分解処理することによってカルボキシル基を導入することができる。加水分解によってカルボキシル基に変性可能な官能基を有する重合体としては、アクリロニトリル、メタクリロニトリル等のニトリル基を有する単量体、（メタ）アクリル酸メチル、（メタ）アクリル酸エチル等のエステル誘導体、（メタ）アクリルアミド、ジメチル（メタ）アクリルアミドなどのアミド誘導体、（メタ）アクリル酸、マレイン酸、イタコン酸等のカルボキシル基を有する単量体の無水物等を単独重合または共重合して得られるビニル系重合体などを例示することができる。【００３７】  以上のように様々な方法で得られる重合体を本発明にかかる酸性基含有重合体として使用することができるが、カルボキシル基を多く含有させ、アミノ酸誘導体を多くイオン結合させることができるという点から、酸性基含有重合体としてはアクリル酸系重合体であることが望ましく、後述するような架橋構造を有することが特に望ましい。アクリル酸系重合体の例としては、アクリル酸系の吸水性樹脂、カネボウ合繊（株）製ベルオアシス（登録商標）、東洋紡績（株）製ランシール（登録商標）などの吸水性繊維あるいは東邦テキスタイル（株）製サンバーナー（登録商標）、東洋紡績（株）製モイスファイン（登録商標）などの吸湿性繊維などを挙げることができる。なお、アクリル酸系重合体とは、その製造方法とは関係なく、ポリアクリル酸に代表されるような酸性基の大多数が主鎖に直接結合したカルボキシル基である重合体のことを言う。【００３８】  酸性基含有重合体の酸性基量については、その量が多いほど、上述した飽和吸湿率やアミノ酸誘導体の結合可能な量が高くなるという相関関係があるので、酸性基量を増やすことはスキンケア効果の向上に寄与するが、その一方で酸性基含有重合体の親水性が高まるので、水膨潤が激しくなって強度が低下し形状が崩れる、場合によっては重合体自体が水に溶出するなどの現象を引き起こすことがある。そして���その効果や現象の程度は酸性基の種類によっても影響されるものである。従って、酸性基含有重合体の酸性基量としては、以上のような事項を考慮した上で決定することが望ましい。カルボキシル基の場合であれば、通常、酸性基含有重合体重量に対して、好ましくは１〜１０ｍｍｏｌ／ｇ、より好ましくは３〜８ｍｍｏｌ／ｇである。【００３９】  また、本発明にかかる酸性基含有重合体は、架橋構造を有することがより好ましい。架橋構造を有することで、上述した「形状が崩れる」、「重合体自体が水に溶出する」といった現象を抑制しつつ、酸性基量を増やすことができるので、より多くのアミノ酸誘導体をイオン結合させることが可能となり、より良好なスキンケア効果を発現できるようになる。このような架橋構造としては、特に制限はなく、例えば、反応性官能基を有する単量体を共重合させておき、該反応性官能基と反応する官能基を複数有する化合物（以下、架橋性化合物とも言う）を反応させることによって形成される架橋構造や、複数の重合性官能基を有する単量体を共重合させることによって形成される架橋構造などが挙げられる。【００４０】  前者の架橋構造において、反応性官能基を有する単量体と架橋性化合物の組み合わせとしては、特に制限はないが、ビニル系重合体の場合であれば、アクリロニトリルやメタクリロニトリルなどのニトリル基含有単量体と水加ヒドラジンや硫酸ヒドラジンなどのヒドラジン系化合物との組み合わせ、アクリル酸やメタクリル酸などのカルボキシル基含有単量体とエチレングリコールやプロピレングリコールなどの水酸基を複数含有する化合物との組み合わせ、グリシジルメタアクリレートなどのエポキシ基含有単量体とエチレンジアミンやジエチレントリアミンなどのアミノ基を複数含有する化合物との組み合わせなどが例示できる。【００４１】  後者の架橋構造において、複数の重合性官能基を有する単量体としては、特に制限はなく、ビニル系重合体の場合であればビニル基を２個以上有する単量体（以下、架橋性ビニル単量体とも言う）がこれに該当する。このような架橋性ビニル単量体としては、トリアリルイソシアヌレート、トリアリルシアヌレート、ジビニルベンゼン、エチレングリコールジ（メタ）アクリレート、ポリエチレングルコールジ（メタ）アクリレート、１，４−ブタンジオールジ（メタ）アクリレート、１，３−ブタンジオールジ（メタ）アクリレート、１，６−ヘキサンジオール（メタ）アクリレート、１，９−ノナンジオールジ（メタ）アクリレート、トリメチロールプロパントリ（メタ）アクリレート、ペンタエリスリトールテトラ（メタ）アクリレート、ジペンタエリスリトールヘキサ（メタ）アクリレート、グリセリンジメタクリレート、２−ヒドロキシー３−アクリロイロキシプロピル（メタ）アクリレート、ビスフェノールＡのエチレンオキシド付加物ジ（メタ）アクリレート、ビスフェノールＡのプロピレンオキシド付加物ジ（メタ）アクリレート、ネオペンチルグリコールジ（メタ）アクリレート、１，１０−デカンジオールジ（メタ）アクリレート、ジメチロールトリシクロデカンジ（メタ）アクリレート、エチレンオキサイド変性トリメチロールプロパントリ（メタ）アクリレート、メチレンビスアクリ���アミドなどを例示することができる。【００４２】  なお、上述したような加水分解処理によってカルボキシル基を導入する方法を選択する場合には、加水分解処理条件においても架橋が切断されないことが望ましい。このような架橋構造としては、ニトリル基とヒドラジン系化合物との反応によって形成される架橋構造やトリアリルイソシアヌレート、トリアリルシアヌレート、ジビニルベンゼン、メチレンビスアクリルアミドなどを共重合させることによって形成される架橋構造などが挙げられる。【００４３】  また、上述した酸性基導入や架橋構造に関わる単量体以外の酸性基含有重合体を構成する単量体、すなわち共重合成分としては、特に限定はなく、特性等を考慮して、適宜選択すればよい。【００４４】  本発明にかかる酸性基含有重合体の形状としては、特に限定はないが、その形状はそのまま本発明のアミノ酸誘導体徐放性重合体の形状となるので、通常はアミノ酸誘導体徐放性重合体の用途を考慮して選択される。代表的な形状としては粒子状や繊維状などが挙げられ、粒子状の場合は化粧料などに、繊維状の場合は衣料などに利用することができる。【００４５】  また、酸性基含有重合体を製造する方法には特に限定はなく、重合した後、必要に応じて、上述したような架橋処理や加水分解処理を行うことによって得ることができる。ここで、重合方法としては、特に限定はなく、通常採用される懸濁重合、乳化重合、沈殿重合、分散重合、塊状重合などの方法を採用することができる。なお、繊維状の酸性基含有重合体を製造する場合には、架橋処理や加水分解処理後では繊維状にしにくいので、重合後、溶融紡糸や湿式紡糸などの紡糸工程を経て、繊維状としてから架橋処理や加水分解処理を行うのが一般的である。【００４６】  繊維状の酸性基含有重合体の好適な例としては、アクリロニトリル系繊維にヒドラジン系化合物による架橋導入処理およびアルカリ性金属塩による加水分解処理を施してなるアクリル酸系吸放湿性繊維が挙げられる。該繊維においても２０℃×６５％ＲＨ条件で２０重量％以上の飽和吸湿率を有する場合には上述の相乗効果が得られ、優れたスキンケア効果を発揮できるのは勿論であるが、該繊維は吸放湿性に加えて、吸湿発熱性や抗菌性を有しているので、より有用なアミノ酸誘導体徐放性重合体とすることが可能である。以下、該繊維について詳述する。【００４７】  上記アクリル酸系吸放湿性繊維の原料繊維となるアクリロニトリル系繊維としてはアクリロニトリル（以下、ＡＮともいう）を４０重量％以上、好ましくは５０重量％以上、より好ましくは８０重量％以上含有するＡＮ系重合体により形成された繊維を採用することができる。ＡＮ系重合体は、ＡＮ単独重合体、ＡＮと他の単量体との共重合体のいずれでも良いが、ＡＮ以外の共重合成分としてはメタリルスルホン酸、ｐ−スチレンスルホン酸等のスルホン酸基含有単量体及びその塩；スチレン、酢酸ビニル、（メタ）アクリル酸メチル等の単量体など、ＡＮと共重合可能な単量体であれば特に限定されない。【００４８】  アクリロニトリル系繊維は、ヒドラジン系化合物により架橋導入処理を施され、該アクリロニトリル系繊維の溶剤では最早溶解されないものとなるという意味で架橋が形成されて架橋アクリロニトリル系繊維となり、同時に結果として窒素含有量の増加が起こるが、その手段は特に限定されるものではない。この処理による窒素含有量の増加を１．０〜１０重量％に調整し得る手段が好ましいが、窒素含有量の増加が０．１〜１．０重量％であっても、本発明のアミノ酸誘導体徐放性重合体の特徴を充たす酸性基含有重合体が得られる手段である限り採用し得る。なお、窒素含有量の増加を１．０〜１０重量％に調整し得る手段としては、ヒドラジン系化合物の濃度５〜６０重量％の水溶液中、温度５０〜１２０℃で５時間以内で処理する手段が工業的に好ましい。尚、窒素含有量の増加を低率に抑えるには、反応工学の教える処に従い、これらの条件をよりマイルドな方向にすればよい。ここで、窒素含有量の増加とは原料アクリロニトリル系繊維の窒素含有量とヒドラジン系化合物による架橋が導入された架橋アクリロニトリル系繊維の窒素含有量との差をいう。【００４９】  ここに使用するヒドラジン系化合物としては、特に限定されるものでなく、水加ヒドラジン、硫酸ヒドラジン、塩酸ヒドラジン、臭素酸ヒドラジン、ヒドラジンカーボネート等、この他エチレンジアミン、硫酸グアニジン、塩酸グアニジン、リン酸グアニジン、メラミン等のアミノ基を複数含有する化合物が例示される。【００５０】  かかるヒドラジン系化合物による架橋導入処理を経た繊維は、該処理で残留したヒドラジン系化合物を十分に除去した後、酸処理を施しても良い。ここに使用する酸としては、硝酸、硫酸、塩酸等の鉱酸や、有機酸等が挙げられるが特に限定されない。該酸処理の条件としては、特に限定されないが、大概酸濃度３〜２０重量％、好ましくは７〜１５重量％の水溶液に、温度５０〜１２０℃で０．５〜１０時間被処理繊維を浸漬するといった例が挙げられる。【００５１】  ヒドラジン系化合物による架橋導入処理を経た繊維、或いはさらに酸処理を経た繊維は、続いてアルカリ性金属塩水溶液により加水分解される。この処理により、アクリロニトリル系繊維のヒドラジン系化合物処理による架橋導入処理に関与せずに残留しているＣＮ基、又は架橋導入処理後に酸処理を施した場合には残留しているＣＮ基と一部酸処理で加水分解されて生成しているＣＯＮＨ２基の加水分解が進められる。これらの官能基は加水分解によりカルボキシル基を形成するが、使用している薬剤がアルカリ性金属塩であるので、対イオンは金属イオンとなる。ここで使用するアルカリ性金属塩としては、アルカリ金属水酸化物、アルカリ土類金属水酸化物、アルカリ金属炭酸塩等が挙げられ、金属種としては、Ｌｉ，Ｎａ，Ｋ等のアルカリ金属、Ｍｇ，Ｃａ，Ｂａ等のアルカリ土類金属を挙げることができる。【００５２】  アルカリ性金属塩処理の条件は特に限定されないが、好ましくは０．５〜１０重量％、さらに好ましくは１〜５重量％の水溶液中、温度５０〜１２０℃で１〜１０時間処理する手段が工業的、繊維物性的にも好ましい。また、加水分解を進める程度即ちカルボキシル基の生成量は１〜１０ｍｍｏｌ／ｇ、好ましくは３〜１０ｍｍｏｌ／ｇ、より好ましくは３〜８ｍｍｏｌ／ｇで好結果が得られやすく、これは上述した処理の際の薬剤の濃度や温度、処理時間の組み合わせで容易に調整する���とができる。カルボキシル基の量が１ｍｍｏｌ／ｇ未満の場合には、充分な吸湿性が得られないことがあり、また１０ｍｍｏｌ／ｇを超える場合には、実用上満足し得る繊維物性が得られないことがある。尚、かかる加水分解工程を経た繊維は、ＣＮ基が残留していてもいなくてもよい。ＣＮ基が残留していれば、その反応性を利用して、さらなる機能を付与する可能性がある。【００５３】  加水分解を施された繊維は、必要に応じ金属塩を用いてカルボキシル基の対イオンを調整する処理を行っても良い。かかる対イオン調整処理に採用される金属塩の金属種としては、Ｌｉ、Ｎａ、Ｋ、Ｃａ、Ｍｇ、Ｂａ、Ａｌから選ばれるが、Ｎａ、Ｋ、Ｃａ、Ｍｇの場合にはより優れた吸放湿性が得られるので特に推奨される。また、該処理に用いる塩の種類としては、これらの金属の水溶性塩であれば良く、例えば水酸化物、ハロゲン化物、硝酸塩、硫酸塩、炭酸塩等が挙げられる。具体的には、それぞれの金属で代表的なものとして、Ｎａ塩としてはＮａＯＨ、Ｎａ２ＣＯ３、Ｋ塩としてはＫＯＨ、Ｃａ塩としてはＣａ（ＯＨ）２、Ｃａ（ＮＯ３）２、ＣａＣｌ２が好適である。【００５４】  なお、本発明に採用されるヒドラジン系化合物による架橋導入処理およびアルカリ性金属塩による加水分解処理を施してなるアクリル酸系吸放湿性繊維としては、本発明のアミノ酸誘導体徐放性重合体の性能を阻害しない限り、上述した架橋導入処理、酸処理、加水分解処理、対イオン調整処理以外の処理を施したものであってもかまわない。【００５５】  上述してきたアクリル酸系吸放湿性繊維は本発明における繊維状の酸性基含有重合体として好適なものであるが、該繊維の原料繊維であるアクリロニトリル系繊維の代わりにアクリロニトリル系微粒子を原料として用い、同様の製造工程を経て得られるアクリル酸系吸放湿性微粒子は、本発明における粒子状の酸性基含有重合体として好適に使用できる。なお、粒子状の場合には繊維状の場合とは異なり、繊維物性に関する制約がなくなるので、窒素含有量の増加としては０．１〜１５重量％、カルボキシル基量としては１．０ｍｍｏｌ／ｇ以上の範囲で採用することが可能である。なお、カルボキシル基量の上限については特に限定はないが、重合体の骨格部分を差し引いた量となるため、３２ｍｍｏｌ／ｇが上限となる。ヒドラジン系化合物による架橋導入処理や加水分解処理の条件などはこれらの範囲を満たすように適宜設定すればよい。【００５６】  また、この他にも、粒子状の酸性基含有重合体の好適な例としては、アクリロニトリルを５０重量％以上含有し、さらにジビニルベンゼンまたはトリアリルイソシアヌレート、および他の共重合単量体を含有する共重合単量体組成物を共重合して架橋構造を導入したアクリロニトリル系架橋重合体のニトリル基を加水分解によりカルボキシル基に変性せしめた微粒子やアクリル酸メチルを５重量％以上含有し、さらにジビニルベンゼンまたはトリアリルイソシアヌレート、および他の共重合単量体を含有する共重合単量体組成物を共重合して架橋構造を導入したアクリル酸メチル系架橋重合体のメチルエステル部を加水分解によりカルボキシル基に変性せしめた微粒子などを挙げることができる。なお、これらの粒子状の酸性��含有重合体についても、カルボキシル基量としては１．０ｍｍｏｌ／ｇ以上の範囲で採用することが可能である。【００５７】  次に、本発明のアミノ酸誘導体徐放性重合体の製造方法について説明する。本発明のアミノ酸誘導体徐放性重合体は、上述してきた酸性基含有重合体にアミノ酸誘導体溶液を付与した後、乾燥することによって得ることができる。ここで、付与方法としては特に制限はなく、噴霧、浸漬あるいは塗布などの方法を採用することができる。【００５８】  アミノ酸誘導体溶液については、環境負荷に対する配慮などから水溶液であることが望ましい。アミノ酸誘導体の水に対する溶解性が低い場合でも、当該アミノ酸誘導体の塩酸塩などを使用すれば水溶液を作成することが可能な場合も多い。また、アミノ酸誘導体溶液の濃度については、特に制限はなく、必要量のアミノ酸誘導体がイオン結合されるよう適宜設定すればよいが、通常、０．５〜５．０重量％が好ましい。【００５９】  アミノ酸誘導体溶液を付与するときの温度としては特に限定はないが、好ましくは１０〜８０℃、より好ましくは１０〜５０℃、さらに好ましくは２０〜３５℃である。また、乾燥温度としても特に限定はないが、好ましくは４０〜１００℃、より好ましくは４０〜８０℃、さらに好ましくは５０〜７０℃である。一般にアミノ酸誘導体は熱により変質しやすいので、付与や乾燥を高温で行うことは好ましくない。【００６０】  次に本発明のアミノ酸誘導体徐放性重合体の用途について説明する。本発明のアミノ酸誘導体徐放性重合体はスキンケア効果が求められるあらゆる用途に利用することが可能であるが、代表的なものとしては化粧料や繊維構造物を挙げることができる。【００６１】  まず、該重合体を含有することを特徴とする化粧料について説明する。本発明の化粧料は、粉末状、液状、クリーム状、練り状、ケーキ状、固形状等のいずれの形態でも良く、具体的には、ファンデーション、白粉、頬紅、アイシャドー等のメイクアップ化粧料、ボディーパウダー、ベビーパウダー等のボディー化粧料、化粧水、乳液、美容液、スキンクリーム、サンケア製品等の基礎化粧料、洗顔パウダー、ヘアシャンプー、ボディーシャンプー、ハンドソープ、固形石鹸等の洗浄剤、リンス、トリートメント、スタイリング剤、制汗剤、浴剤、染毛剤等の毛髪化粧料等が挙げられる。【００６２】  該重合体の化粧料への配合量は、化粧料の形態によって大きく異なるが、メイクアップ化粧料、ボディ化粧料および基礎化粧料では０．０１〜９５重量％、洗浄剤及び毛髪化粧料では０．０１〜３０重量％である。【００６３】  本発明の化粧料に配合しうるその他の成分としては、特に限定はなく、それぞれ用いる化粧料の形態に応じて、化粧品原料として従来汎用されている各種成分を使用することができる。例えば、無機粉体、有機粉体、分散剤、油剤、乳化剤、界面活性剤、増粘剤、防腐剤、香料、紫外線吸収剤（有機系、無機系を含む。ＵＶ−Ａ．Ｂのいずれに対応していても構わない）、保湿剤、生理活性成分、塩類、溶媒、酸化防止剤、抗菌剤、制汗剤、キレート剤、中和剤、ｐＨ調整剤等の各種成分を同時に配合することができる。【００６４】  次に本発明のアミノ酸誘導体徐放性重合体を含有することを���徴とする繊維構造物について説明する。繊維構造物の場合には、粒子状のアミノ酸誘導体徐放性重合体を繊維構造物を構成する繊維表面に固着させる、あるいは、繊維状のアミノ酸誘導体徐放性重合体を構成繊維として使用するなどして含有させることができる。【００６５】  本発明のアミノ酸誘導体徐放性重合体を含有する繊維構造物において併用しうる他素材としては特に制限はなく、公用されている天然繊維、有機繊維、半合成繊維、合成繊維が用いられ、さらには無機繊維、ガラス繊維等も用途によっては採用し得る。具体的な例としては、綿、麻、絹、羊毛、ナイロン、レーヨン、ポリエステル、アクリル繊維などを挙げることができる。【００６６】  繊維状のアミノ酸誘導体徐放性重合体を他の繊維を併用して繊維構造物とする場合、繊維状のアミノ酸誘導体徐放性重合体の使用量は好ましくは３重量％以上１００重量％未満、より好ましくは５重量％〜５０重量％である。【００６７】  上述のような本発明のアミノ酸誘導体徐放性重合体を含有する繊維構造物は、スキンケア効果が優れており、良好な風合いを有するものである。特に、該繊維構造物が２０℃×６５％ＲＨ条件で５重量％以上、好ましくは８重量％以上の飽和吸湿率を有する場合には、より優れたスキンケア効果を発揮することができる。【００６８】  本発明のアミノ酸誘導体徐放性重合体を含有する繊維構造物としては、糸、ヤーン（ラップヤーンも含む）、フィラメント、織物、編物、不織布、紙状物、シート状物、積層体、綿状体（球状や塊状のものを含む）等が挙げられるが、皮膚に接触する衣料品などに利用されるという点から織物や編物が最も一般的である。具体的な形態としては、肌着、腹巻き、サポーター、マスク、手袋、靴下、ストッキング、パジャマ、バスローブ、タオル、マット、寝具などを挙げることができる。【００６９】  本発明のアミノ酸誘導体徐放性重合体を含有する繊維構造物は、粒子状のアミノ酸誘導体徐放性重合体を固着させた繊維、あるいは繊維状のアミノ酸誘導体徐放性重合体を用い、場合によっては他の素材と混紡して製造したり、あるいは、予め作成しておいた繊維構造物に粒子状のアミノ酸誘導体徐放性重合体を固着させて製造したりすることができる。粒子状のアミノ酸誘導体徐放性重合体を固着させる方法としては特に限定はなく、バインダーなどを使用することができる。【００７０】  これらの方法のほかに、本発明のアミノ酸誘導体徐放性重合体を含有する繊維構造物は、酸性基含有重合体を含有してなる繊維構造物に対してアミノ酸誘導体溶液を付与した後、乾燥することによっても製造することができる。この場合の付与や乾燥については、上述したアミノ酸誘導体徐放性重合体の製造方法と同様の方法、条件を採用することができる。【００７１】  以上に説明してきた本発明のアミノ酸誘導体徐放性重合体は酸性基含有重合体の酸性基にアミノ酸誘導体がイオン結合しているということが大きな特徴である。イオン結合は可逆的な結合であるので、本発明のアミノ酸誘導体徐放性重合体が、水分、特に汗などの電解質塩を含有する水に接触した場合には、アミノ酸誘導体が徐々に溶け出す。この作用によって、良好なスキンケア効果が発現されるわけであるが、逆に言えば、使用することによってアミノ酸誘導体徐放性重合体中のアミノ酸誘導体の結合量は低下することになる。アミノ酸誘導体の結合量が低下すれば当然スキンケア効果も低下してしまうことになるが、本発明のアミノ酸誘導体徐放性重合体はそのイオン結合によってアミノ酸誘導体を含有せしめるという特徴を生かして、再生することが可能である。【００７２】  再生処理方法としては、使用することによってアミノ酸誘導体結合量の低下したアミノ酸誘導体徐放性重合体や該重合体を含有する繊維構造物に、アミノ酸誘導体溶液を付与して乾燥すればよい。この処理により、再びアミノ酸誘導体がイオン結合され、スキンケア効果を発現できるようになるのである。この再生処理は、肌着などのアミノ酸誘導体徐放性重合体を含有する繊維構造物の場合であれば、家庭での洗濯時のすすぎ終了後に洗濯槽にアミノ酸誘導体を直接あるいは柔軟剤に混ぜて添加したり、脱水後にアミノ酸誘導体溶液をスプレーしたりすることによって実施することが可能であり、大変実用的である。
【実施例】
【００７３】  以下実施例により本発明を具体的に説明するが、これらはあくまでも例示的なものであり、本発明の要旨はこれらにより限定されるものではない。なお、実施例中の部及び百分率は、断りのない限り重量基準で示す。実施例中の酸性基含有重合体の製造方法は以下のとおりである。【００７４】［アクリル酸系吸放湿性繊維Ａ］
ＡＮ９０％、酢酸ビニル１０％からなるＡＮ系重合体（３０℃ジメチルホルムアミド中での極限粘度［η］：１．２）１０部を４８％のロダンソーダ水溶液９０部に溶解した紡糸原液を、常法に従って紡糸、延伸（全延伸倍率：１０倍）した後、乾球／湿球＝１２０℃／６０℃の雰囲気下で乾燥、湿熱処理して単繊維繊度０．９ｄｔｅｘの原料繊維ａを得た。原料繊維ａに、水加ヒドラジンの２０％水溶液中で、９８℃×５Ｈｒ架橋導入処理を行い、水洗した。次に、硝酸の３％水溶液中、９０℃×２Ｈｒ酸処理を行った。続いて水酸化ナトリウムの１％水溶液中で、９０℃×２Ｈｒ加水分解処理を行った後、ｐＨ１２に調整し、純水で洗浄し、アクリル酸系吸放湿性繊維Ａを得た。該繊維は酸性基が１．２ｍｍｏｌ／ｇ、飽和吸湿率が１８％であった。【００７５】［アクリル酸系吸放湿性繊維Ｂ］
原料繊維ａの加水分解処理における水酸化ナトリウムの濃度を３％とした以外は、アクリル酸系吸放湿性繊維Ａと同様の方法により、アクリル酸系吸放湿性繊維Ｂを得た。該繊維は酸性基が６．１ｍｍｏｌ／ｇ、飽和吸湿率が５７％であった。【００７６】［アクリル酸系吸放湿性繊維Ｃ］
原料繊維ａの加水分解処理における水酸化ナトリウムの濃度を１０％とした以外は、アクリル酸系吸放湿性繊維Ａと同様の方法により、アクリル酸系吸放湿性繊維Ｃを得た。該繊維は酸性基が８．８ｍｍｏｌ／ｇ、飽和吸湿率が７５％であった。【００７７】［イタコン酸含有アクリル繊維Ｄ］
上述の原料繊維ａの作成方法において、アクリロニトリル９４％、イタコン酸６％からなるアクリロニトリル系重合体（３０℃ジメチルホルムアミド中での極限粘度［η］：１．２）を使用すること以外は同様にして、イタコン酸含有アクリル繊維Ｄを得た。該繊維は酸性基が０．９ｍｍｏｌ／ｇ、飽和吸湿率が７％であった。【００７８】［酸性基含有粒子Ｅ］
メタクリル酸／ｐ−スチレンスルホン酸ソーダ＝７０／３０の水溶性重合体３００部及び硫酸ナトリウム３０部を６５９５部の水に溶解し、櫂型撹拌機付きの重合槽に仕込んだ。次にアクリロニトリル２７００部およびジビニルベンゼン３００部に２，２’−アゾビス−（２，４−ジメチルバレロニトリル）１５部を溶解して重合槽に仕込み、４００ｒｐｍの撹拌条件下、６０℃で２時間懸濁重合を行い、重合率８７％で原料粒子を得た。該原料粒子１００部をイオン交換水９００部中に分散し、これに１００部の水酸化ナトリウムを添加し、９０℃で２時間加水分解反応を行った後、ｐＨ１２に調整し、得られた粒子を洗浄、脱水、乾燥し、さらに粉砕することによって、酸性基含有粒子Ｅを得た。該粒子は平均粒子径が１０μｍ、酸性基量が５．５ｍｍｏｌ／ｇ、飽和吸湿率が４５％であった。【００７９】［酸性基含有粒子Ｆ］
メタクリル酸／ｐ−スチレンスルホン酸ソーダ＝７０／３０の水溶性重合体３００部及び硫酸ナトリウム３０部を６５９５部の水に溶解し、櫂型撹拌機付きの重合槽に仕込んだ。次にアクリロニトリル２７００部及びアクリル酸メチル３００部に２，２’−アゾビス−（２，４−ジメチルバレロニトリル）１５部を溶解して重合槽に仕込み、４００ｒｐｍの撹件条件下、６０℃で２時間重合し、重合率８７％で原料粒子を得た。該原料粒子１００部に６０重量％ヒドラジン１００部および水８００部を混合し、９０℃で３時間加熱を行うことにより架橋を導入し、さらに、１００部の水酸化ナトリウムを添加し、１２０℃で２時間加水分解反応を行った後、ｐＨ１２に調整し、得られた粒子を洗浄、脱水、乾燥し、さらに粉砕することによって、酸性基含有粒子Ｆを得た。該粒子は平均粒子径が１２μｍ、酸性基量が３．４ｍｍｏｌ／ｇ、飽和吸湿率が３８％であった。【００８０】［実施例１］
メタノール７／水９３の比率の溶液にアルギニン塩酸塩（東京化成工業（株）製）溶解し、１．０％のアルギニン塩酸塩溶液を作成した。東洋紡績（株）製ランシールＦを該溶液に浴比１／２０、温度２５℃で３０分間浸漬した後、流水で５分間洗浄し、７０℃の熱風乾燥機で乾燥し、繊維状のアミノ酸誘導体徐放性重合体を得た。【００８１】［実施例２］
アルギニン塩酸塩（東京化成工業（株）製）水に溶解し、１．０％のアルギニン塩酸塩水溶液を作成した。前記アクリル酸系吸放湿性繊維Ａを該水溶液に浴比１／２０、温度２５℃で３０分間浸漬した後、流水で５分間洗浄し、７０℃の熱風乾燥機で乾燥し、繊維状のアミノ酸誘導体徐放性重合体を得た。【００８２】［実施例３］
アルギニン塩酸塩（東京化成工業（株）製）水に溶解し、３．０％のアルギニン塩酸塩水溶液を作成した。前記アクリル酸系吸放湿性繊維Ｂを該水溶液に浴比１／２０、温度２５℃で３０分間浸漬した後、流水で５分間洗浄し、７０℃の熱風乾燥機で乾燥し、繊維状のアミノ酸誘導体徐放性重合体を得た。【００８３】［実施例４］
アルギニン塩酸塩（東京化成工業（株）製）水に溶解し、５．０％のアルギニン塩酸塩水溶液を作成した。前記アクリル酸系吸放湿性繊維Ｃを該水溶液に浴比１／２０、温度２５℃で３０分間浸漬した後、流水で５分間洗浄し、７０℃の熱風乾燥機で乾燥し、繊維状のアミノ酸誘導体徐放性重合体を得た。【００８４】［実施例５］
ヒスチジン塩酸塩（東京化成工業（株）製）水に溶解し、３．０％のヒスチジン塩酸塩水溶液を作成した。前記アクリル酸系吸放湿性繊維Ｂを該水溶液に浴比１／２０、温度２５℃で３０分間浸漬した後、流水で５分間洗浄し、７０℃の熱風乾燥機で乾燥し、繊維状のアミノ酸誘導体徐放性重合体を得た。【００８５】［実施例６］
リジン塩酸塩（東京化成工業（株）製）水に溶解し、３．０％のリジン塩酸塩水溶液を作成した。前記アクリル酸系吸放湿性繊維Ｂを該水溶液に浴比１／２０、温度２５℃で３０分間浸漬した後、流水で５分間洗浄し、７０℃の熱風乾燥機で乾燥し、繊維状のアミノ酸誘導体徐放性重合体を得た。【００８６】［実施例７］
セリシンＡ−３０Ｆ（株式会社シンコーシルク社製）を水に溶解し、塩酸塩の形に変え、５．０％のセリシン水溶液を作成した。アクリル酸系吸放湿性繊維Ｂを該水溶液に浴比１／２０、温度２５℃で３０分間浸漬した後、流水で５分間洗浄し、７０℃の熱風乾燥機で乾燥し、繊維状のアミノ酸誘導体徐放性重合体を得た。【００８７】［実施例８］
アルギニン塩酸塩（東京化成工業（株）製）水に溶解し、１．０％のアルギニン塩酸塩水溶液を作成した。前記イタコン酸含有アクリル繊維Ｄを該水溶液に浴比１／２０、温度２５℃で３０分間浸漬した後、流水で５分間洗浄し、７０℃の熱風乾燥機で乾燥し、繊維状のアミノ酸誘導体徐放性重合体を得た。【００８８】［比較例１］
アルギニン塩酸塩（東京化成工業（株）製）水に溶解し、５．０％のアルギニン塩酸塩水溶液を作成した。東洋紡績株式会社製ポリエステル繊維２Ｔ３８を該水溶液に浴比１／２０、温度２５℃で３０分間浸漬した後、流水で５分間洗浄し、７０℃の熱風乾燥機で乾燥し、繊維状の重合体を得た。【００８９】［実施例９］
アクリル酸系吸放湿性繊維Ｂ３０％／レーヨン３０％／ポリエステル４０％で構成された紡績糸をフライス・ゾッキ丸編みした編地を、アルギニン塩酸塩（味の素（株）製）の０．３％水溶液に浴比１／５０、４０℃で３０分間浸漬した後、流水で５分間洗浄し、７０℃の熱風乾燥機で乾燥し、繊維状のアミノ酸誘導体徐放性重合体を含有する編地を得た。【００９０】［実施例１０］
実施例９において、アルギニン塩酸塩（味の素（株）製）の１０％水溶液を使用したこと以外は同様にして、繊維状のアミノ酸誘導体徐放性重合体を含有する編地を得た。【００９１】［実施例１１］
酸性基含有粒子Ｅをアルギニン塩酸塩（味の素（株）製）の０．３％水溶液に浴比１／５０、２５℃で３０分間浸漬した後、遠心脱水機で水洗、脱水し、３０℃で乾燥することによって、粒子状のアミノ酸誘導体徐放性重合体を得た。【００９２】［実施例１２］
酸性基含有粒子Ｆをアルギニン塩酸塩（味の素（株）製）の０．３％水溶液に浴比１／５０、２５℃で３０分間浸漬した後、遠心脱水機で水洗、脱水し、３０℃で乾燥することによって、粒子状のアミノ酸誘導体徐放性重合体を得た。【００９３】［試験例１］
実施例１〜８および比較例１、２について、下記の方法で、酸性基量、飽和吸湿率、初期アミノ酸誘導体結合量、風合い、皮膚に対する効果を評価した。評価結果を表１に示す。【００９４】＜酸性基量（カルボキシル基量）の測定方法＞
十分乾燥した酸性基含有重合体約１ｇを精秤し（Ｘｇ）、これに２００ｍｌの水を加えた後、５０℃に加温しながら１ｍｏｌ／Ｌ塩酸水溶液を添加してｐＨ２にし、次いで０．１ｍｏｌ／Ｌ水酸化ナトリウム水溶液で常法に従って滴定曲線を求める。該滴定曲線から酸性基に消費された水酸化ナトリウム水溶液消費量（Ｙｍｌ）を求め、次式によってカルボキシル基（ｍｍｏｌ／ｇ）を算出する。
（カルボキシル基量ｍｍｏｌ／ｇ）＝０．１Ｙ／Ｘ【００９５】＜飽和吸湿率の測定方法＞
試料約５．０ｇを熱風乾燥機で１０５℃、１６時間乾燥して重量を測定する（Ｗ１ｇ）。次に該試料を２０℃、６５％ＲＨの恒湿槽に２４時間入れておく。このようにして吸湿した試料の重量を測定する（Ｗ２ｇ）。以上の測定結果から、次式によって算出する。
（飽和吸湿率％）＝｛（Ｗ２−Ｗ１）／Ｗ１｝×１００【００９６】＜初期アミノ酸誘導体結合量の測定方法＞
初期アミノ酸誘導体結合量は、アミノ酸誘導体徐放性重合体サンプル０．５ｇを０．５Ｎ塩酸水溶液２５ｍＬに４０℃、３０分間浸漬してアミノ酸誘導体を抽出する。その後、サンプルが繊維状や編地の場合にはサンプルを絞って取り出すことにより、また、粒子状の場合には濾過することにより、抽出液を得る。得られた抽出液について、それぞれの化合物に適した分析方法を用いて定量分析を行い抽出されたアミノ酸誘導体量を決定する。アミノ酸誘導体が塩基性アミノ酸の場合には、アミノ酸アナライザー（ＨＩＴＡＣＨＩ製  Ｌ−８８００）を用いて定量分析を行った。五酸化二リンを入れたデシケーター中で４０℃、１２時間減圧下で乾燥した場合の重量減量変化により求めたサンプル水分値を決定する。抽出されたアミノ酸誘導体量及びサンプル水分値よりアミノ酸誘導体徐放性重合体サンプル１ｇあたりの初期アミノ酸誘導体結合量を計算によって決定する。【００９７】＜試料風合いの評価方法＞
繊維試料を、常法に従って紡績して綿番手４０／１の紡績糸を作成し、該紡績糸を１６ゲージ２プライでゴム編みして、目付が約２００ｇ／ｍ２の編み地に編成した後、該編地を掴んだ感触により、以下の方法で評価する。
◎  ：極めてソフトな風合いである。
○  ：ソフトな風合いである。
△  ：ややソフトな風合いである。
×  ：ソフト感がなく硬い風合いである。【００９８】＜皮膚に対する効果の評価方法＞
上記と同様にして作成した編地を乾燥肌の被験者５名の肘部に貼り付け、貼り付け７日後の肘部の皮膚状態を次の５段階で評価し、平均値を算出する。
＋２：特にしっとりしている
＋１：しっとりしている
０  ：普通
−１：肌荒れがある
−２：特に肌荒れが強い【００９９】
【表１】
0004796845.tif 000005
【０１００】  表１に示すとおり実施例１〜８のアミノ酸誘導体徐放性重合体で編成した編地は、皮膚に対する効果が高く、風合も良好なものであった。特に実施例３、４、６ではアミノ酸誘導体の結合量が多く、優れた性能であった。このことは、酸性基含有重合体の酸性基量が多く、アミノ酸誘導体が塩基性官能基を有するものであることで、効率的にイオン結合が形成されたためと考えられる。なお、セリシン含有率はセリシン付与前後の繊維重量の差から算出した。【０１０１】  これに対して、比較例１では酸性基を含有しないポリエステル繊維を使用しているため、アミノ酸誘導体が固着されず、ほとんど効果が得られなかった。【０１０２】  また、これらの評価結果から、本発明においては、極めて多量のアミノ酸誘導体を結合せしめることが可能であることがわかる。【０１０３】［試験例２］アミノ酸誘導体溶出量
実施例１０〜１２および比較例１について、下記の方法によってアミノ酸誘導体溶出量を測定した結果を表２に示す。【０１０４】＜人工汗液又は純水に浸漬したときのアミノ酸誘導体溶出量の測定方法＞
アミノ酸誘導体徐放性重合体サンプル０．５ｇを下記に示す人工汗液又は純水２５ｍＬに２５℃、３０分間浸漬して抽出する。その後、サンプルが繊維状や編地の場合にはサンプルを絞って取り出すことにより、また、粒子状の場合には濾過することにより、抽出液を得る。得られた抽出液について、それぞれの化合物に適した分析方法を用いて定量分析を行い抽出されたアミノ酸誘導体量を決定する。アミノ酸誘導体が塩基性アミノ酸の場合には、アミノ酸アナライザー（ＨＩＴＡＣＨ製  Ｌ−８８００）を用いて定量分析を行った。五酸化二リンを入れたデシケーター中で４０℃、１２時間減圧下で乾燥した場合の重量減量変化により求めたサンプル水分値を決定する。抽出されたアミノ酸誘導体量及びサンプル水分値よりアミノ酸誘導体徐放性重合体サンプル１ｇあたりの人工汗液又は純水に浸漬したときのアミノ酸誘導体の溶出量を計算によって決定する。【０１０５】
人工汗液はＪＩＳ−Ｌ−０８４８を参照して以下のような酸性汗液を作成し使用する。酸性汗液の液組成としてはＮａＣｌ  ５ｇ／Ｌ、リン酸二水素ナトリウム１２水和物  ２．２６ｇを水に溶解させ、０．５Ｍ  ＮａＯＨ水溶液でｐＨ５．５に調整して１Ｌに容量調整したものを使用する。純水は、日本ミリポア社製、純水製造装置を用いて製造した、電気抵抗率が１ＭΩ・ｃｍ以上、ＴＯＣが１０ｐｐｍ以下の純水を使用した。
【０１０６】  人工汗液に浸漬したときのアミノ酸誘導体の溶出率（α）及び純水に浸漬したときのアミノ酸誘導体の溶出率（β）については以下の計算式により計算した。
人工汗液に浸漬したときのアミノ酸誘導体の溶出率（α）
＝（人工汗液に浸漬したときのアミノ酸誘導体の溶出量÷初期アミノ酸誘導体結合量）×１００％
純水に浸漬したときのアミノ酸誘導体の溶出率（β）
＝（純水に浸漬したときのアミノ酸誘導体の溶出量÷初期アミノ酸誘導体結合量）×１００％【０１０７】
【表２】
0004796845.tif 000006
【０１０８】  表２に示すように、本発明例である実施例１０〜１２においては、人工汗液に対する溶出率が１０％以上、かつ、α／βが５以上という顕著なスキンケア効果が得られる条件を満たすものが得られることがわかる。これに対して、比較例１では、人工汗液に対しても純水に対しても、ほとんどのアミノ酸誘導体が溶出してしまっており、上記の顕著なスキンケア効果が得られる条件を満たすには、本発明のように、アミノ酸誘導体の保持方法としてイオン結合を採用することが有効であることがわかる。【０１０９】［試験例３］皮膚水分回復テスト
実施例９の編地および該編地にアルギニンを付与する前の編地（以下、未加工布という）について、下記の方法により皮膚水分回復率を測定した。なお、実施例９の編地のアミノ酸誘導体結合量は７９．４ｍｇ／ｇであった。【０１１０】＜皮膚水分回復試験方法＞
被験者の前腕内側部に、３ｃｍ×３ｃｍの測定領域を６箇所設定し、２２℃／４０％ＲＨの恒温恒湿室へ入室し安静状態で１５分経過後、皮膚水分測定装置（コルネオメーターＣＭ８２５）を用いて通常時の皮膚水分（Ａ）を測定した。測定値は測定領域内の９箇所の平均により求めた。【０１１１】  次に、測定領域を設定した前腕内側部に、１０％ラウリン酸カリウム水溶液１ｍＬを滴下し、軽くなでるように１分間洗浄した後、３５℃の温水で３０秒間洗い流すという一連の操作を１サイクルとして３サイクル実施することで前腕内側部の測定領域をモデル乾燥肌とした後、２２℃／４０％ＲＨの恒温恒湿室へ入室し安静状態で１５分経過後、モデル乾燥肌の皮膚水分（Ｂ）を上記と同様にして測定した。【０１１２】  続いて、モデル乾燥肌とした６箇所の測定領域に実施例９の編地（３箇所）および未加工布（３箇所）を貼付し、温度：２０〜２４．５℃、湿度：１５〜２３％ＲＨの環境下で５時間経過後、２２℃／４０％ＲＨの恒温恒湿室へ入室し安静状態で１５分経過後に上記と同様にして貼付後の皮膚水分（Ｃ）を測定した。【０１１３】  以上の測定結果から、各測定領域について、モデル乾燥肌作成による皮膚水分低下量（Ｄ＝Ａ−Ｂ）及び生地の貼付により回復した皮膚水分増加量（Ｒ＝Ｃ−Ｂ）を求め、これらの量から皮膚水分回復率（Ｘ＝Ｒ／Ｄ）を算出し、実施例９の編地および未加工布のそれぞれについて、皮膚水分回復率の平均値を求めた。結果は、図１に示すようにアミノ酸加工布では５２．７％、未加工布では２４．６％であり、実施例９の編地を貼付することで、皮膚水分回復率が２倍前後高くなることが示された。このことから、本発明のアミノ酸誘導体徐放性重合体を含有する繊維構造物を皮膚に接触するような用途に用いた場合には良好なスキンケア効果を得られることがわかる。【０１１４】［試験例４］再生テスト
実施例９の編地（３０×６０ｃｍ）２枚に対して、０．０５％の洗剤（ライオン社製  トップ）水溶液に室温で浸漬して５分間攪拌した後、脱水、すすぎを行うという洗濯操作を１サイクルとして５サイクル行った後、脱水、乾燥することにより、洗濯によって結合量の低下したサンプルを得た。該サンプルのアミノ酸誘導体結合量は２９．９ｍｇ／ｇであった。【０１１５】  次に、該サンプルを１％アルギニン塩酸塩水溶液に、浴比１／５０、温度２５℃で３０分間浸漬し、絞りを行った後、水２Ｌですすぎ、脱水し、２５℃にて乾燥させた。得られた編地のアミノ酸誘導体結合量は８７．６ｍｇ／ｇであり、アミノ酸誘導体を再付与することができた。このことは、本発明のアミノ酸誘導体徐放性重合体のスキンケア効果は、再生処理により回復させることが可能であることを示すものである。【０１１６】［試験例５］粒子状のアミノ酸誘導体徐放性重合体の原末評価
実施例１１の粒子状のアミノ酸誘導体徐放性重合体（以下、アミノ酸加工粒子という）および酸性基含有粒子Ｅ（以下、未加工粒子という）それぞれについて、０．５ｇを片手にとり、水を加え溶いて肌になじませた後、水ですすぎ、タオルドライし、乾燥後の肌の質感を比較した。アミノ酸加工粒子は未加工粒子よりも肌がなめらかであった。【０１１７】［試験例６］脂肪酸塩系の洗顔パウダーでの評価
表３に示す成分割合で、上記アミノ酸加工粒子を添加した洗顔パウダー（添加品）と添加しない洗顔パウダー（未添加品）を作成した。これらを用いて手洗いを行い、タオルドライを行った。手洗い中の泡立ち、乾燥後の肌の質感を比較した。アミノ酸加工粒子を添加した洗顔パウダーは、泡立ちが良く、すすぎ時のキシミ感が少なく、乾燥後の肌の質感はサラサラとしてなめらかであった。【０１１８】
【表３】
0004796845.tif 000007
【０１１９】［試験例７］アシルグルタミン酸塩系の洗顔パウダーでの評価
表４に示す成分割合で、上記アミノ酸加工粒子を添加した洗顔パウダー（添加品）と添加しない洗顔パウダー（未添加品）を作成した。これらを用いて手洗いを行い、タオルドライを行った。手洗い中の泡立ち、乾燥後の肌の質感を比較した。アミノ酸加工粒子を添加した洗顔パウダーは、泡立ちが速く泡量が多かった。乾燥後の肌の質感はサラサラとしてなめらかでしっとり感があった。【０１２０】
【表４】
0004796845.tif 000008
【０１２１】［試験例８］パウダーファンデーションでの評価
カネボウ社製ファンデーション（Ｋａｎｅｂｏ  Ｒｅｖｕｅ  Ｎａｔｕｒａｌ  Ｓｔａｙ  Ｐａｃｔ）９７部に対して３部の割合で上記アミノ酸加工粒子を添加してパウダーファンデーションを作成した。該パウダーファンデーションについて、外観、匂い、塗布時の感触について評価を行ったところ、ファンデーションとして良好なものであった。【０１２２】［試験例９］口紅での評価
表５に示す成分割合に従い、常法を用いて上記アミノ酸加工粒子を添加した口紅を作成した。得られたアミノ酸加工粒子添加口紅は、のびが良く、なめらかで、しっとりとした感触であった。【０１２３】
【表５】
0004796845.tif 000009
【図１】
0004796845.tif 000013